(57)【要約】  本発明は、粘土を含むセラミックフィルター及びその製造方法に関する。さらに詳しくは、波形状セラミックペーパー及び板状ペーパーを含むセラミックフィルターに、粘土を用いてセラミックフィルターの外壁を形成することによって、無機バインダーコーティング及び焼成工程を最適化することができ、また、粘土層が表す断熱効果及び機械的強度の増加によって、効率と性能が向上されたセラミックフィルター及びその製造方法に関するものである。
2009532310.tif 000002
【特許請求の範囲】
【請求項１】
セラミックフィルターの本体外面に形成され、アルミニウムシリケートを含有する第１コーティング層；
上記第１コーティング層上に形成され、粘土を含有する第２コーティング層；及び
任意に、上記第２コーティング層上に形成され、アルミニウムホスフェートを含有する第３コーティング層；
を含むセラミックフィルター。
【請求項２】
セラミックフィルターは、波形状セラミックペーパー及び板状セラミックペーパーを含むハニカム構造であることを特徴とする請求項１に記載のセラミックフィルター。
【請求項３】
セラミックペーパーは、アルミナ、アルミノシリケート、アルミノボロシリケート及びムライトよりなる群から選択された一つ以上のセラミック繊維を含むことを特徴とする請求項２に記載のセラミックフィルター。
【請求項４】
第２コーティング層は、ベントナイト、カオリン、アガルマトライト及びタルクよりなる群から選択された一つ以上の粘土及びセラミック繊維を含むことを特徴とする請求項１に記載のセラミックフィルター。
【請求項５】
第２コーティング層は、セラミックペーパー、及び上記セラミックペーパー上に形成され、ベントナイト、カオリン、アガルマトライト及びタルクよりなる群から選択された一つ以上の粘土；シリカゾル；及びセラミックパウダーを含有する粘土コーティング層を含む請求項１に記載のセラミックフィルター。
【請求項６】
セラミックペーパーは、アルミナ、アルミノシリケート、アルミノボロシリケート及びムライトよりなる群から選択された一つ以上のセラミック繊維を含むことを特徴とする請求項５に記載のセラミックフィルター。
【請求項７】
セラミックパウダーは、ＳｉＣ、アルミナ、ジルコニア、及びシリカよりなる群から選択された一つ以上であることを特徴とする請求項５に記載のセラミックフィルター。
【請求項８】
ベントナイトは、Ｎａ含量が１％以上のＮａ系ベントナイトであることを特徴とする請求項４または５に記載のセラミックフィルター。
【請求項９】
（ａ）セラミックフィルター本体外面に、アルミニウムシリケートを含有する溶液で第１コーティング層を形成する工程；
（ｂ）上記第１コーティング層上に、粘土を含有する組成物で第２コーティング層を形成する工程；及び
（ｃ）任意に、上記第２コーティング層上に、アルミニウムホスフェート溶液で第３コーティング層を形成する工程；
を含むセラミックフィルターの製造方法。
【請求項１０】
工程（ａ）のセラミックフィルターは、セラミック繊維１００重量部に対して、有機繊維５〜３０重量部及び有機バインダー０．１〜２０重量部を含むスラリー溶液から製造されることを特徴とする請求項９に記載のセラミックフィルターの製造方法。
【請求項１１】
上記セラミック繊維は、アルミナ、アルミノシリケート、アルミノボロシリケート及びムライトよりなる群から選択される１つ以上からなることを特徴とする請求項１０に記載のセラミックフィルターの製造方法。
【請求項１２】
工程（ａ）のアルミニウムシリケート溶液は、テトラアルキルオルトシリケート、アルコール、硝酸アルミニウム及び塩酸を含むことを特徴とする請求項９に記載のセラミックフィルターの製造方法。
【請求項１３】
アルミニウムシリケート溶液は、ホウ酸を、さらに含むことを特徴とする請求項１２に記載のセラミックフィルターの製造方法。
【請求項１４】
上記第２コーティング層を形成する工程（ｂ）は、第１コーティング層が形成されたセラミックフィルターの外壁に、粘土組成物を塗布することを特徴とする請求項９に記載のセラミックフィルターの製造方法。
【請求項１５】
粘土組成物は、水１００重量部に対して、ベントナイト、カオリン、アガルマトライト及びタルクよりなる群から選択された粘土１２〜２５重量部、及びセラミック繊維０．２〜２重量部を含むことを特徴とする請求項１４に記載のセラミックフィルターの製造方法。
【請求項１６】
粘土組成物が塗布されたセラミックフィルターを、常温〜２００℃温度で乾燥し、４００−１１００℃の温度条件で熱処理することを特徴とする請求項１４に記載のセラミックフィルターの製造方法。
【請求項１７】
第２コーティング層を形成する工程（ｂ）は、
１）セラミック繊維を含むスラリー溶液からセラミックペーパーを製造する工程；
２）上記セラミックペーパーを、粘土を含むスラリーに含浸させる工程；及び
３）上記スラリーに含浸されたセラミックペーパーを、第１コーティング層上に付着する工程；
を含むことを特徴とする請求項９に記載のセラミックフィルターの製造方法。
【請求項１８】
工程１）のセラミック繊維を含むスラリー溶液は、セラミック繊維１００重量部に対して、有機繊維５〜３０重量部及び有機バインダー０．１〜２０重量部を含むことを特徴とする請求項１７に記載のセラミックフィルターの製造方法。
【請求項１９】
工程２）の粘土を含むスラリーは、水１００重量部に対して、ベントナイト、カオリン、アガルマトライト及びタルクよりなる群から選択された一つ以上の粘土１〜５重量部；シリカゾル１〜５重量部；及びＳｉＣ、アルミナ、ジルコニア、及びシリカよりなる群から選択された一つ以上のセラミックパウダー１０〜１５重量部；を含むことを特徴とする請求項１７に記載のセラミックフィルターの製造方法。
【請求項２０】
工程３）で形成されたセラミックフィルターを、常温〜２００℃温度で乾燥し、４００−１１００℃の温度条件で熱処理する工程を、さらに含むことを特徴とする請求項１７に記載のセラミックフィルターの製造方法。
【請求項２１】
アルミニウムホスフェート溶液は、硝酸アルミニウム及びリン酸を含むことを特徴とする請求項９に記載のセラミックフィルターの製造方法。
【請求項２２】
アルミニウムホスフェート溶液は、Ｐ／Ａｌ原子比が３〜５０であることを特徴とする請求項２１に記載のセラミックフィルターの製造方法。
【請求項２３】
上記アルミニウムホスフェート溶液中のアルミニウムホスフェートの固形分含量は１−８０重量部であることを特徴とする請求項２１に記載のセラミックフィルターの製造方法。
【請求項２４】
工程（ｃ）で形成されたセラミックフィルターを、８００−１１００℃の温度範囲で焼成する工程を、さらに含むことを特徴とする請求項９に記載のセラミックフィルターの製造方法。
【発明の詳細な説明】
【技術分野】
【０００１】
本発明は、セラミックフィルター及びその製造方法に関する。さらに詳しくは、粘土を用いてセラミックフィルターに外壁を形成することによって、無機バインダーコーティング及び焼成工程を最適化することができ、粘土層が表す断熱効果及び機械的強度の増加によって効率と性能が向上されたセラミックフィルター及びその製造方法に関するものである。
【背景技術】
【０００２】
１９７０年代後半から、ディーゼルエンジンの媒煙粉塵粒子をろ過するための装置として、ディーゼル粉塵フィルター（Ｄｉｅｓｅｌ  Ｐａｒｔｉｃｕｌａｔｅ  Ｆｉｌｔｅｒ；以下、‘ＤＰＦ’という）が提案され、研究され始めた。しかし、１９８０年代まではエンジンデザインの発達と燃料の改善などによってＤＰＦの装着無しにも環境規制値を満足することができ、ＤＰＦに対する積極的な研究は、１９８０年度以降になって強化される規制基準に対応するために活発に進行され始めた。上記ＤＰＦは排気ガスに含まれた粒子をトラップして除去し、これによる圧力降下で生じる影響がエンジンに及ぼす前に粒子を焼いて完全に除去させる性能を有しなければならなく、高温に対する抵抗性と耐久性を有しなければならない。上記ＤＰＦの種類は、ハニカムモノリスフィルター、セラミック繊維フィルター及び金属フィルターに大きく分けられる。この中で、上記ハニカムモノリスフィルターは、高温の熱衝撃に脆弱で、寿命が短いことが短所であり、金属フィルターは製造単価が低コストで製作が容易であるという長所はあるが、耐熱性と耐腐食性が弱いという短所があるため、近頃は、セラミック繊維を用いた繊維フィルターに対する研究者活発に行われている。このようなセラミック繊維フィルターは、フォーム（ｆｏａｍ）、射出（ｅｘｔｒｕｓｉｏｎ）及び不織紙形態に製造される。フォームと射出された形態は熱衝撃に弱く、射出されたハニカム形態は大きい気孔率を有しないため、ガス透過度が小さいという短所があり、不織紙形態が高い気孔率を有し、粒子除去効率が高いことが知られている。
【０００３】
従って、熱衝撃に強いながらも高い気孔率を有し、ガス透過度に優れた不織紙形態の新しいセラミックフィルターの製造が求められている。
【発明の開示】
【発明が解決しようとする課題】
【０００４】
上記のような従来技術での問題点を解決するための本発明の目的は、乾燥及び熱処理後、硬くなる粘土（Ｃｌａｙ）の物性を利用して、強い熱衝撃にもフィルターの形態が変形される現象を補完することができ、粘土による断熱効果及び機械的強度が非常に優れたセラミックフィルターを提供することにある。
【０００５】
本発明の別の目的は、粘土コーティング層が形成されたセラミックペーパーを外壁として使用し、乾燥及び焼成工程中で外壁に発生しうる割れを最小化し、外壁の均一な膜厚を有しているので、別途の研磨（ｐｏｌｉｓｈｉｎｇ）工程を必要としないセラミックフィルターを提供することにある。
【０００６】
本発明のさらに別の目的は、上記セラミックフィルターの製造方法を提供することにある。
【課題を解決するための手段】
【０００７】
上記目的を達成するために、本発明は、
セラミックフィルターの本体外面に形成され、アルミニウムシリケートを含有する第１コーティング層；
上記第１コーティング層上に形成され、粘土を含有する第２コーティング層；及び
任意に、上記第２コーティング層上に形成され、アルミニウムホスフェートを含有する第３コーティング層；を含むセラミックフィルターを提供する。
【０００８】
また、本発明は、
（ａ）セラミックフィルター本体外面に、アルミニウムシリケートを含有する溶液で第１コーティング層を形成する工程；
（ｂ）上記第１コーティング層上に粘土を含有する組成物で第２コーティング層を形成する工程；及び
（ｃ）任意に、上記第２コーティング層上にアルミニウムホスフェート溶液で第３コーティング層を形成する工程；を含むセラミックフィルターの製造方法を提供する。
【発明を実施するための最良の形態】
【０００９】
以下で、本発明をさらに詳細に説明する。
【００１０】
本発明はセラミックフィルターの本体外面に形成され，アルミニウムシリケートを含有する第１コーティング層；
上記第１コーティング層上に形成され、粘土を含有する第２コーティング層；及び
任意に、上記第２コーティング層上に形成され、アルミニウムホスフェートを含有する第３コーティング層；を含むセラミックフィルターに関するものである。
【００１１】
本発明に係るセラミックフィルターの一特徴は、セラミックフィルターの外面に乾燥及び熱処理後、硬くなる粘土（Ｃｌａｙ）を含むコーティング層を付加し、強い熱衝撃にもフィルターの形態が変形される現象を補完することができ、断熱効果及び機械的強度が非常に優れていることである。
【００１２】
本発明に係るセラミックフィルターの他の特徴は、セラミックフィルターの外面に粘土を含むスラリーに含浸されたセラミックペーパーを付加し、乾燥及び焼成工程中で外壁に発生しうる割れを最小化し、均一な膜厚の外壁を形成し、別途の研磨（ｐｏｌｉｓｈｉｎｇ）工程を必要としないことである。
【００１３】
本発明に係る上記セラミックフィルターの形状は特に制限されないが、波形状セラミックペーパー及び板状セラミックペーパーを含むハニカム構造であることが好ましい。上記セラミックペーパーは、当業界で通常的に使われる製紙法によって製造されるものであれば、特に制限されないが、焼成後、強度及び気孔特性を考慮する時、アルミナ、アルミノシリケート、アルミノボロシリケート及びムライトよりなる群から選択された一つ以上のセラミック繊維を含むことが好ましい。
【００１４】
本発明の一実施例に係るセラミックフィルターの第２コーティング層は、ベントナイト、カオリン、アガルマトライト及びタルクよりなる群から選択された一つ以上の粘土及びセラミック繊維を含むものである。上記粘土及びセラミック繊維の含量は特に制限されないが、６〜６０：１の重量比のものが好ましい。粘土の重量比が６未満の場合、粘土外壁とフィルターの分離現象が生じ、６０を超えると、乾燥過程で亀裂が発生しうる。
【００１５】
本発明に別の実施例に係るセラミックフィルターの第２コーティング層は、セラミックペーパー、及び上記セラミックペーパー上に形成され、ベントナイト、カオリン、アガルマトライト及びタルクよりなる群から選択された一つ以上の粘土；シリカゾル；及びセラミックパウダーを含有する粘土コーティング層；を含むものである。上記セラミックペーパーは、セラミックフィルターの本体の材質と同じ材質を使用することが好ましく、具体的にアルミナ、アルミノシリケート、アルミノボロシリケート及びムライトよりなる群から選択された一つ以上のセラミック繊維を含むことが好ましい。このように、セラミックフィルターの本体と同じ材質のセラミックペーパーを、外壁の骨格として使用する場合、乾燥及び焼成などの高温工程で上記セラミックペーパー上に形成された粘土コーティング層の亀裂を最小化することができる。一方、上記セラミックパウダーはＳｉＣ、アルミナ、ジルコニア、及びシリカよりなる群から選択された一つ以上を使用し、強度、熱伝逹効率または断熱効率などの追加の機能性を提供することができる。
【００１６】
本発明は、また
（ａ）セラミックフィルター本体外面に、アルミニウムシリケートを含有する溶液で第１コーティング層を形成する工程；
（ｂ）上記第１コーティング層上に、粘土を含有する組成物で第２コーティング層を形成する工程；及び
（ｃ）任意に、上記第２コーティング層上に、アルミニウムホスフェート溶液で第３コーティング層を形成する工程；を含むセラミックフィルターの製造方法に関するものである。
【００１７】
以下、本発明に係るセラミックフィルターの製造工程を詳細に説明する。
【００１８】
上記工程（ａ）は、波形状セラミックペーパー及び板状セラミックペーパーの接着からなる多孔性セラミックフィルターを、上記セラミックペーパーとの付着力及び親和力に優れたアルミニウムシリケート溶液で第１次コーティングすることによって、プライマー層を形成させる工程である。
【００１９】
上記工程（ａ）で使用される多孔性セラミックペーパーは、当業界に通例的に使われる製紙法によって製造される。上記製紙法に使われるスラリー溶液はセラミック繊維１００重量部に対して、有機繊維５〜３０重量部及び有機バインダー０．１〜２０重量部を含むことが好ましい。
【００２０】
上記セラミック繊維は、約１２００℃以上で耐えることができる物質からなり、アルミナ、アルミナシリケートなどのアルミナまたはシリカが最低一つ以上含まれたものを使用する。例えば、セラミック繊維は、アルミナ、アルミナシリケート、アルミナボロシリケート、及びムライトよりなる群から選択されるものを使用できる。上記セラミック繊維は、１−２０ミクロンの直径を有しており、より好ましくは２−７ミクロンの直径を有し、長さは０．１−１０ｍｍ領域を有することが好ましい。上記セラミック繊維の含量は、スラリーの全固形分を基準に、５０−８０重量部であり、より好ましくは７０−８０重量部含むことが良い。上記セラミック繊維の含量が５０重量部未満の時には、焼成後、強度及び気孔特性に悪影響を及ぼすことがあり、８０重量部を超えるときは、有機繊維及び有機バインダーの量があまり少なく、波形化工程で引張強度が落ちる恐れがある。
【００２１】
上記有機繊維は、パルプのようなセルロース繊維、ヘンプ（ｈｅｍｐ）のような天然繊維、ナイロン、レイヨン、ポリエステル、ポリプロピレン、ポリエチレン、アラミド、アクリル繊維のような合成繊維及びこれらの混合物よりなる群から選択して使用することができ、上記アラミド繊維の具体的例は、デュポン社製のケブラ繊維がある。上記有機繊維の含量はスラリー内のセラミック繊維１００重量部に対して、５〜３０重量部で使用することができる。上記有機繊維の含量が５重量部未満の場合には、セラミックペーパーの引張強度が低下し、３０重量部を超えると、熱処理後に過量のアルミナホスフェート中空糸の存在によって強度の低下を表すことができる。
【００２２】
有機バインダーはアクリル系、ポリビニルアルコール、陽イオン性でんぷん、エポキシ系などを単独または混合して使用することができ、製紙工程上で繊維間の結合力を向上させる。有機バインダーの含量は、セラミック繊維１００重量部に対して、０．１〜２０重量部で使用する。上記有機バインダーの含量が０．１重量部未満のとき、繊維相互間の結合が行われなく、２０重量部より大きい場合には、セラミックペーパーの流動性が大きくなり、接着性が現れ取り扱いが円滑でなくなる。上記有機バインダーは、ガラス転移温度が常温より高く、３次元的な構造を持たせるようにするため、柔軟性を有していなければならない。
【００２３】
さらに、上記スラリー溶液には水が含まれていてもよく、上記スラリー溶液に使われる水の量は重要なことでなく、全体工程を円滑に保持する程度であればよい。本発明は工程上で水を円滑に除去するために、製紙装置に連結された真空ポンプを介して過量の水を除去し、プレス機を介して残存する過量の水を除去することができる。
【００２４】
また、本発明のスラリー溶液は、上記有機バインダーのセラミック繊維または有機繊維に対する付着性を向上するために、通常のｐＨ調節剤をさらに加えてもよい。上記ｐＨ調節剤は当業界で通常的に使われるものであれば、特に制限なく使用できる。例えば、ミョウバン（アルミニウムスルフェート）を使用し、スラリー溶液のｐＨを５．５−６．５に保持できる。
【００２５】
本発明に係るセラミックフィルターは、上記で製造されたセラミックグリーンペーパーを波形化する工程を経た後、波形化された波形状セラミックペーパーと板状セラミックペーパーを接着し、ハニカム形態に製造する。本発明に係るセラミックフィルターの外壁を提供する第３工程はハニカム形態のセラミックフィルターを製造した後に、遂行することが好ましい。上記波形化は当業界で通常的に使われる波形化機器を用いて遂行することができる。
【００２６】
一方、上記工程（ａ）において、アルミニウムシリケート溶液はアルコール、硝酸アルミニウム、テトラアルキルオルトシリケート及び塩酸の混合物からなり、少量のホウ酸がさらに加えられていてもよい。上記アルミニウムシリケート溶液内の構成成分の含量は、テトラアルキルオルトシリケート１モルを基準に、アルコール０．２〜０．５モル、硝酸アルミニウム０．０１〜０．０２モル及び塩酸０．１×１０−３〜０．２×１０−３モルを含むことが好ましい。
【００２７】
上記テトラアルキルオルトシリケートの種類は特に制限されないが、テトラメチルオルトシリケートまたはテトラエチルオルトシリケート（ＴＥＯＳ）が好ましい。
【００２８】
上記アルコールの種類もやはり特に限定されないが、炭素数１〜６の低級アルコール、例えば、エタノール、メタノール、イソプロピルアルコール及びプロパノールよりなる群から選択して使用することができる。上記アルコールの量が増えれば、全体アルミニウムシリケート溶液の濃度が落ちて適切な膜厚のコーティング層を形成することが難しく、アルコールの量が０．２モル未満のとき、ゲル形成時、塗工液粘度が高すぎる問題がある。また、硝酸アルミニウムの量が０．０１モル未満のとき、アルミニウムシリケートが形成されることが難しく、０．０２モルを越えると、アルコールによく溶解されない。塩酸の量が０．１×１０−３未満のとき、加水分解反応がよく起こらなく、０．２×１０−３を超えると、加水分解の速度が速くなり、粒子形態のゲル形成が急速に行われるようになり、分散度が落ち、気孔閉塞現象が発生する恐れがある。また、微量添加される上記ホウ酸の役割は、アルミニウムイオンを部分的に置換して無機バインダーの結合力を増加し、高温での熱的安定性に寄与する。好ましくホウ酸は、テトラアルキルオルトシリケート１モルに対して、０．０１〜０．０２モルで微量添加されていてもよい。
【００２９】
上記のアルミニウムシリケート溶液でコートされたセラミックフィルターは、乾燥工程を経るとき、乾燥は常温〜２００℃で遂行し、時間に大きく拘らないが、工程上のスケジュールを勘案する時、１５０℃で、１時間であれば充分である。
【００３０】
本発明に係るセラミックフィルターの製造方法において、工程（ｂ）は、第１コーティング層上に、粘土を含有する組成物で第２コーティング層を形成する工程である。上記工程（ｂ）は本発明の実施態様によって粘土を含有する第２コーティング層を、第１コーティング層上に直接形成する方法及びセラミックフィルターと同じ材質のセラミックペーパー上に、粘土を含むコーティング層を提供した後、これを第１コーティング層上に付着する方法を使用することができる。
【００３１】
上記第２コーティング層を第１コーティング層上に直接形成する方法は、第１コーティング層が形成されたセラミックフィルターの外壁に、粘土組成物を塗布し、乾燥した後、熱処理してフィルターの強度増加及び断熱効果を付与する工程である。
【００３２】
上記工程で塗布される粘土は、乾燥過程及び熱処理過程で亀裂が生じないことが最も重要である。好ましくは、ベントナイトとセラミック繊維が分散された水を含む粘土組成物を利用して外壁を製造する時、上記過程での亀裂が生じないようにする粘度を得ることができる。粘土の構成成分は、水１００重量部を基準に、ベントナイト、カオリン、アガルマトライト及びタルクよりなる群から選択された粘土１２〜２５重量部とセラミック繊維０．２−２重量部、好ましくは０．５−１．５重量部を添加することが好ましく、粘土組成物の粘度は、ベントナイトの種類によって多少変わることがある。粘土はベントナイトが最も好ましく、ベントナイトはモンモリロナイトを主成分とする鉱物であり、ベントナイトの膨潤性及び水吸収時、ゲル形成能力はベントナイトの層間に存在するカチオンの種類によって異なる。ベントナイトの種類は、大きくＣａ系ベントナイトとＮａ系ベントナイトとに区分され、Ｎａ系ベントナイトが粒子が微細で膨潤性が高く、水吸収時、ゲル形成能力も高い。従って、本工程で使われるベントナイトはモンモリロナイトの含量が高く、Ｎａ系のベントナイトを使用することがより好ましく、具体的にＣａの含量が１％未満、Ｎａの含量が１％以上のベントナイトを使用することが、ペインティングに適当な粘度の粘土組成物を製造するのに有利である。
【００３３】
また、上記粘土組成物に使われるセラミック繊維の種類は大きく制限されないが、上記セラミックフィルター製造時、使われるものを使用することができる。即ち、セラミック繊維は、高温領域で使われるフィルターである点を勘案して、１２００℃以上の高温で耐えられる物質からなることが好ましく、セラミック繊維の長さは０．１〜０．５ｍｍであることが有利である。上記で、セラミック繊維の含量が０．２重量部未満の場合、乾燥過程で亀裂が生じ、２．０重量部以上の場合、第３工程の最終熱処理過程後に、粘土外壁とフィルターの分離現象がありうる。また、水の種類も大きく制限されないが、ベントナイトの物性を変化させない蒸留水を利用することが好ましい。
【００３４】
上記のアルミニウムシリケート溶液でコートされた上記のセラミックフィルターは、乾燥と熱処理工程を経るが、乾燥は常温〜２００℃で実施し、時間に大きく制限されないが、工程上のスケジュールを勘案する時、１５０℃で１時間であれば充分である。熱処理は、有機物の燃焼のために空気中で、４００〜１１００℃で実施することが好ましいが、第２工程上では粘土外壁材料が固形化される温度であれば充分であるので、最小温度４００℃で熱処理することが効率的である。
【００３５】
本発明に係るセラミックフィルターの製造方法において、セラミックフィルターと同じ材質のセラミックペーパー上に、粘土を含むコーティング層を提供した後、これを第１コーティング層状に付着する工程は、
１）セラミック繊維を含むスラリー溶液からセラミックペーパーを製造する工程；
２）上記セラミックペーパーを、粘土を含むスラリーに含浸させる工程；及び
３）上記スラリーに含浸されたセラミックペーパーを、第１コーティング層上に付着する工程；を含む。
【００３６】
上記工程１）において、上記セラミックフィルター本体に結合される外壁のセラミックペーパーは、フィルター本体と同じ材質からなることを特徴とする。従って、先にフィルター本体に対して説明したように、本発明で使われるフィルター外壁は、セラミック繊維１００重量部に対して、有機繊維５〜３０重量部及び有機バインダー０．１〜２０重量部を含むセラミックペーパー製造用スラリーからセラミックペーパーを製造することができる。
【００３７】
例えば、本発明で使われる上記フィルター外壁のセラミックペーパーは、当業界で通常的に使われるセラミックグリーンペーパー製紙法を使用して製造できる。この時、使われるスラリー溶液は、セラミック繊維以外に有機繊維を、好ましくは針葉樹パルプ、木質繊維、ヘンプ（ｈｅｍｐ）のような天然繊維；ナイロン、レイヨン、ポリエステル、ポリプロピレン、ポリエチレン、アラミドまたはアクリルのような合成繊維；及びこれらの混合物よりなる群から選択された一つ以上の有機繊維を含み、少量の有機バインダーを、さらに含むことができる。上記セラミックグリーンペーパー製造用スラリー溶液に含まれる成分は、先にフィルター本体で説明した通りである。
【００３８】
上記工程２）において、粘土を含むスラリーは水１００重量部に対して、ベントナイト、カオリン、アガルマトライト及びタルクよりなる群から選択された一つ以上の粘土１〜５重量部；シリカゾル１〜５重量部；及びＳｉＣ、アルミナ、ジルコニア、及びシリカよりなる群から選択された一つ以上のセラミックパウダー１０〜１５重量部を含むことが好ましい。また、上記スラリーに含まれる上記固形分はＳｉＣ、アルミナ、ジルコニア、シリカなどのようなセラミックパウダーが好ましい。上記スラリーの粘度は特に制限されないが、含浸が円滑に遂行されればよい。
【００３９】
上記工程３）において、上記工程２）で得られたスラリーに、含浸された外壁をセラミックフィルター本体の外側面に付着させる。付着は外壁用セラミックペーパー上に存在する粘土を含むスラリー自体の接着力を介して可能であるが、必要に応じて、追加の接着剤を使用することができる。接着剤としては、好ましくはでんぷん粉末が利用可能であり、高温熱処理後の接着力を増強させるためにシリカ粉末を共に使用することがより好ましい。
【００４０】
上記セラミックフィルターと同じ材質のセラミックペーパー上に、粘土を含むコーティング層を提供した後、これを第１コーティング層上に付着する工程は、工程３）で形成されたセラミックフィルターを、常温〜２００℃温度で乾燥し、４００−１１００℃の温度条件で熱処理する工程を、さらに含むことができる。上記熱処理は真空、不活性ガスまたは空気中で遂行することが好ましいが、上記熱処理温度が４００℃未満の時には、有機成分の除去が完全に行われず、１１００℃を超過する時には、セラミックフィルター強度の低下を来たす恐れがある。
【００４１】
上記したように、本発明ではセラミックフィルター本体と同じ材質のフィルター外壁をスラリーに含浸させた後、セラミックフィルター本体と結合し、熱処理し、二つを一体化させることによって、両者間の熱膨張率差をなくし、クラックの発生を防止する。
【００４２】
本発明に係るセラミックフィルターの製造方法において、工程（ｃ）は上記アルミニウムシリケートからなる層との付着力に優れ、粘度の低いアルミニウムホスフェート溶液を利用して第２次コーティングをすることで、無機結合剤の前駆体を形成した後、高温で熱処理をすることで、機械的強度と気孔率に優れた最終セラミックフィルターを完成する工程である。
【００４３】
上記工程（ｃ）は工程（ａ）及び工程（ｂ）を介して得られたセラミックフィルターに、アルミニウムホスフェートを第２次コーティングし、最終焼成する工程で構成される。使われるアルミニウムホスフェート溶液は、硝酸アルミニウム及びリン酸を含み、Ｐ／Ａｌ原子比は３−５０が好ましい。上記Ｐ／Ａｌの原子比が３未満の時には、アルミナの溶解度が非常に少なく、アルミニウムホスフェートの形成が円滑でない恐れがあり、５０を超える場合にはリン酸が過量であるため、アルミナの濃度が少なく、コーティング性が落ちて繊維の表面が損傷され、強度を弱化させる恐れがある。上記アルミニウムホスフェート溶液中のアルミニウムホスフェートの重量は、固体含有量を基準に、１−８０重量部が好ましい。上記アルミニウムホスフェートの重量が１重量部未満の場合には、必要な量をコーティングさせるために、数回繰り返し作業を行わなければならなく、８０重量部を超える場合には過量のアルミニウムホスフェートが気孔間に残り、気孔閉塞現象が発生する恐れがある。
【００４４】
第３工程で、最終セラミックフィルターを焼成する工程は真空、不活性ガスまたは空気中で、８００−１１００℃で焼成することが好ましい。上記焼成温度が８００℃未満の時には、有機成分の除去が完全に行われなく、１１００℃を超える時には、上記アルミニウムホスフェートが変形され、強度の低下を来たす恐れがある。
【００４５】
上記工程（ａ）及び工程（ｃ）において、巻取型セラミックペーパーをアルミニウムシリケート及びアルミニウムホスフェート溶液でコーティングする方法は特に制限されないが、例えば含浸または噴射などで遂行できる。
【００４６】
また、本発明において、上記工程（ａ）〜工程（ｃ）を、一度だけ遂行してもよいが、強度を向上させるために、工程（ｃ）のアルミニウムホスフェートコーティング及び焼成する工程を、さらに実施することができる。
【００４７】
＜実施例＞
以下、好ましい実施例を基づいて本発明をさらに詳しく説明するが、本発明がこれらによって制限されるものではない。
【００４８】
＜実施例１＞
（１）波形状セラミックペーパーの製造
水２０００ｍＬに平均長さ３００μｍのアルミナ−シリカ繊維３ｇを入れ、強く攪拌して繊維を分散した。以後、有機繊維として針葉樹パルプを上記セラミック繊維に対して、２５重量％を投入した後、セラミックペーパーの柔軟性のためにアクリルバインダーを、上記セラミック繊維に対して、１０重量％を添加し、ｐＨ３の１％アンモニウムアルミニウムスルフェート水溶液を１ｍＬ入れ、全体スラリー溶液のｐＨを約５．５に調節した。次ぎに、上記スラリー内の固形分が均一に混合されるように弱く継続攪拌した後、製紙装置を利用して直径９．５ｃｍ、膜厚８００μｍのセラミックグリーンペーパーを製造した。その後、上記から製造されたセラミックグリーンペーパーを、常温で３０分間だけ自然乾燥した後、１００℃の乾燥オーブンで残存する水分を乾燥した。
【００４９】
その後、上記セラミックグリーンペーパーを、谷とピッチの長さが３ｍｍに製作されたドラムと表面温度及びペーパーの供給速度が調節される波形化機器を利用して波形化し、セラミック波形ペーパーを製造した。
【００５０】
（２）板状セラミックペーパーの製造
波形化しないことを除いては、上記実施例１−（１）と同様にして板状セラミックペーパーを製造した。
【００５１】
（３）巻取型セラミックペーパーフィルターの製造
上記方法で製造された波形状セラミック波形ペーパーの下層部に、上記板状セラミックペーパーを位置させ、接触面に接着剤を塗った後、互いに接合させた。この時、使われる接着剤はでんぷん粉末を利用した。高温熱処理後の接着力を増強させるために、シリカ粉末を添加した。上記のように上層部と下層部が接合された状態でカタツムリ管形状に巻き取った後、１００℃で加熱して乾燥させることによって、巻取型セラミックペーパーフィルターを製造した。
【００５２】
＜実施例２＞
粘土の物性試験工程
下記表１のようなＣａとＮａの含量を有する３種類のベントナイト（Ｖｏｌｃｌａｙ−ＮＦ−ＢＣ，  Ｃｏｓｍｅｔｉｃ  ｂｅｎｔｏｎｉｔｅ，  Ｌａｕｎｄｒｙ  ｂｅｎｔｏｎｉｔｅ）を使用して、水とセラミック繊維の含量による亀裂形成程度を確認した。具体的な組成は次ぎの通りである。
【００５３】
【表１】
2009532310.tif 000003
【００５４】
各ベントナイトの膨潤性は、少しずつ異なり、水の量を少しずつ異にしてペインティングに適当な粘度を択一した。セラミック繊維は０．１〜０．５ｍｍのムライト（ｍｕｌｌｉｔｅ）繊維を使用した。含量はそれぞれ水１００重量部を基準に、０、０．２５重量部、０．５重量部、１重量部、２重量部、４重量部にした。粘土でペインティングされたセラミックフィルターは１５０℃で乾燥した。
【００５５】
その結果、結果的に多くの有機物を含有しているｌａｕｎｄｒｙ  ｂｅｎｔｏｎｉｔｅ場合が，亀裂が最も激しかった。Ｃｏｓｍｅｔｉｃ  ｂｅｎｔｏｎｉｔｅとｖｏｌｃａｌｙ−ＮＦ−ＢＣの場合セラミック繊維が０．５重量部〜１．５重量部の時、亀裂及び外壁剥離現象がなかったが、膨潤性が非常に高いｃｏｓｍｅｔｉｃ  ｂｅｎｔｏｎｉｔｅの場合、粘度調節が難しい問題があり、乾燥後強度がｖｏｌｃｌａｙ−ＮＦ−ＢＣより低かった。水１００重量部にセラミック繊維０．５重量部、ｖｏｌｃｌａｙ−ＮＦ−ＢＣが１２〜２５重量部が添加された時、粘土はペインティングに有利な粘度を示した。即ち、ｖｏｌｃｌａｙ−ＮＦ−ＢＣが１２重量部添加された時は、若干薄い程度、２５重量部が添加された時は、ペースト形態を示し、ペインティングに有利な最適の粘度は、１８ｇが添加された時得られた。
【００５６】
＜比較例１＞
ｖｏｌｃｌａｙ−ＮＦ−ＢＣの含量が１２ｇ未満であることを除いては、上記実施例２と同様にして、粘土組成物を製造し、物性を試験した。その結果、乾燥過程中に亀裂は形成されないが、最終焼成後、粘土がフィルターから剥離される現象が現れた。
【００５７】
＜比較例２＞
ｖｏｌｃｌａｙ−ＮＦ−ＢＣの含量が２５ｇを超えたことを除いては、上記実施例２と同様にして、粘土組成物を製造し、物性を試験した。その結果、粘度が高く、ペインティングが不利で、乾燥過程及び熱処理過程中に亀裂が形成された。
【００５８】
＜実施例３＞
（１）工程１：アルミニウムシリケート溶液（第１次コーティング溶液）のコーティング工程
上記実施例１で製造された巻取型セラミックペーパーフィルターを、アルミニウムシリケート溶液に３０秒間浸漬した後、取り出して１５０℃で乾燥した。
【００５９】
上記アルミニウムシリケート溶液は、エタノール１００ｍＬに硝酸アルミニウム４０ｇとホウ酸０．４ｇを溶かした後、０．１Ｍ塩酸１６ｍＬを添加し、攪拌しながら、ＴＥＯＳ１００ｍＬを添加して製造した。
【００６０】
（２）工程２：粘土のコーティング工程
上記工程１で製造されたセラミックフィルターのペインティングには、実施例２で製造された水１００重量部にセラミック繊維０．５重量部及びｖｏｌｃｌａｙ−ＮＦ−ＢＣが１８重量部添加された粘土を利用しており、４００℃の熱処理を介してセラミックフィルターを製造した。ペインティング時、粘土の外壁膜厚はそれほど重要でないが、膜厚が厚くなるほど重さが増加され、薄くなるほど強度が低下されるため、適当な膜厚２ｍｍ程度が好ましい。
【００６１】
（３）工程３：アルミニウムホスフェート溶液（第２次コーティング溶液）のコーティング工程
４００℃の熱処理を終えた工程２以降の巻き取られたセラミックフィルターをアルミニウムホスフェート溶液に３０秒間含浸した。アルミニウムホスフェート溶液は、蒸留水１００ｍＬに硝酸アルミニウム７５ｇとホウ酸５ｇを溶かした後、８５％リン酸溶液１００ｍＬを添加し、Ｐ／Ａｌ原子比７．５で製造した。アルミニウムホスフェート溶液に含浸されたセラミックフィルターは、特別な乾燥過程は必要としないが、上記溶液があまりたくさん覆われている状態を最終焼成すれば、上記溶液が沸いてセラミックフィルター表面が荒くなる現象が生じる。従って、大気条件で、１０００℃で焼成処理により熱処理して巻取型セラミックフィルターを製造した。
【００６２】
＜実施例４＞
実施例３の工程１の第１次コーティング溶液で硝酸アルミニウムとホウ酸の量を固定させた後、ＴＥＯＳと塩酸の添加量を減らしたことを除いては、上記実施例２と同様にして、セラミックフィルターを製造した。即ち、エタノール１００ｍＬに硝酸アルミニウム４０ｇとホウ酸０．４ｇを溶かした後、０．１Ｍ塩酸１ｍＬを添加し、撹拌しながら、ＴＥＯＳ  ５０ｍＬを添加して製造した第１次コーティング溶液を使用した。
【００６３】
＜実施例５＞
実施例３の工程３のアルミニウムホスフェート溶液でリン酸の量を固定し、蒸留水の量を増やして硝酸アルミニウムの量を減らしたことを除いては、上記実施例２と同様にして、セラミックフィルターを製造した。即ち、蒸留水２００ｍＬに硝酸アルミニウム３７．５ｇとホウ酸３ｇを溶かした後、８５％リン酸溶液１００ｍＬを添加し、Ｐ／Ａｌ原子比が１５の第２次塗工液を製造し、２工程を終えたセラミックフィルターを、上記第２次塗工液に３０秒間浸漬させた後、取り出して１，０００℃で焼成処理し、巻取型セラミックフィルターを製造した。
【００６４】
＜比較例３＞
実施例３の工程２の粘土コーティング工程を実施しないことを除いては、上記実施例３と同様にして遂行した。
【００６５】
＜比較例４＞
実施例１のセラミックフィルター製造時、ｖｏｌｃｌａｙ−ＮＦ−ＢＣ  ３０ｇを使用した。このように得られたフィルターを使用し、実施例３の工程１及び工程３を遂行してセラミックフィルターを製造した。
【００６６】
＜実施例６＞
（１）フィルター外壁用セラミックペーパーの製造
水２０００ｍＬに平均長さ３００μｍのアルミナ−シリカ繊維２．１ｇを入れ、そこに、ケブラ（Ｋｅｖｌａｒ）有機繊維０．０９ｇを入れ、強く攪拌して繊維を分散させた後、有機繊維として針葉樹パルプを上記セラミック繊維に対して、２６．４重量％の量で投入した後、セラミックペーパーの柔軟性を持たせる有機バインダーを、上記セラミック繊維に対して、それぞれ０．３重量％、０．１重量％、０．１重量％及び０．１重量％の量を添加した。次に、上記スラリー内の固形分が均一に混合されるように弱く継続攪拌した後、製紙装置を利用して、膜厚４００μｍのセラミックグリーンペーパーを製造した。その後、上記製造されたセラミックグリーンペーパーを、常温で、自然乾燥した後、ドラムドライヤーで残存する水分を乾燥し、フィルター外壁として使用した。
【００６７】
（２）ハニカム型セラミックフィルター本体の製造
（２）−１．板状セラミックペーパーの製造
上記フィルター外壁の製造で製作されたセラミックグリーンペーパーを、波形化機器（モデル名：ＫＩＥＲ、製造社：ファスン機器、谷とピッチの長さ：それぞれ、２ｍｍ及び３ｍｍ）を使用して、表面温度１５０℃下、２−１０ｍ／分の供給速度で波形化した。
【００６８】
（２）−２．板状セラミックペーパーの製造
上記フィルター外壁の製造で製作されたセラミックグリーンペーパーを、板状セラミックペーパーとして使用した。
【００６９】
（２）−３．ハニカム型セラミックフィルター本体の製造
上記方法で製造された波形状セラミック波形ペーパーの下層部に、上記板状セラミックペーパーを位置させ、接触面に接着剤を塗った後、互いに接合させた。この時、使われる接着剤はでんぷん粉末を利用しており、高温熱処理後の接着力を増強させるために、シリカ粉末を添加した。上記のように上層部と下層部が接合された状態でカタツムリ管形状に巻き取った後、１００℃で加熱して乾燥することによって、ハニカム型セラミックフィルター本体を製造した。
【００７０】
その次の、アルコール１０ｍＬに硝酸アルミニウム５ｇとホウ酸０．５ｇを溶かした後、０．１Ｍ塩酸１．６ｍＬを添加して攪拌しながら、ＴＥＯＳ  １０ｍＬを添加し、第１次塗工液を製造し、製造された第１次塗工液に、上記で製造されたハニカム型セラミックフィルターを、５秒間浸漬した後、取り出して１２０℃で乾燥した。
【００７１】
（３）外壁一体型セラミックフィルターの製造
上記（１）で製造されたフィルター外壁を、外壁用スラリー（ベントナイトクレー３重量部、シリカゾル３重量部及び固形分（ＳｉＣパウダー）１５重量部及びスラリー媒体として水を含む外壁用水性スラリーを３時間、ボールミルして製造される。）に浸漬させた。浸漬終了後、結果外壁を上記（２）で製造されたセラミックフィルター本体の外側面に付着させ、常温で１日間、乾燥して外壁が一体型に結合されたセラミックフィルターを製造した。
【００７２】
次ぎに、蒸留水１０ｍＬに硝酸アルミニウム７．５ｇとホウ酸０．５ｇを溶かした後、８５％リン酸溶液１０ｍＬを添加してＰ／Ａｌ原子比が７．５の第２次塗工液を製造した。上記外壁が一体型に結合されたセラミックフィルターを、上記第２次塗工液に５秒間浸漬させた後、取り出して１２０℃で乾燥後、大気条件で、８００℃で焼成処理して目的するハニカム型セラミックフィルターを製造した。
【００７３】
＜実験例１＞
上記実施例３−５及び比較例３−４のセラミックフィルターに対して、下記方法で強度実験を行った。外壁を仮定した４×４ｃｍの実施例と比較例の試片を製造した。万能材料試験機ＵＴＭ（Ｕｎｉｖｅｒｓａｌ  Ｔｅｓｔｉｎｇ  Ｍａｃｈｉｎｅ）を利用して、外壁試片の荷重強度を測定した結果は次ぎの通りである。
【００７４】
【表２】
2009532310.tif 000004
【００７５】
その結果、実施例３−５の粘土外壁が添加されたフィルターの場合、比較例３−４に比べて外壁自体の強度が３倍以上増加しており、粘土の膜厚が増加するほど強度もまた増加した。これはセラミックフィルターの脆性を克服し、キャンニング時に、一層安全な強度を保持するようにする。また、フィルター−粘土−アルミナホスフェートの３重外壁構造は、粘土の知らされた断熱効果を十分に発揮するものと考えられる。
【００７６】
＜実験例２＞
上記実施例６で製造された外壁一体型セラミックフィルターの外観を調べた結果、外壁面に割れの発生が全くなく、外壁が存在しない比較例３のセラミックフィルターに比べて、平面圧縮強度が３倍以上増大された。
【産業上の利用可能性】
【００７７】
以上のように、本発明は、粘土を利用してセラミックフィルターの外壁を製造することによって、無機バインダーコーティング及び焼成工程を最適化し、既存の多くの熱処理過程を大幅低減させ、工程費用を低減させることができ、セラミックフィルターの強度増加と共に粘土外壁の断熱効果によりフィルターの作動効率を上げる効果がある。
【００７８】
以上において本発明は、記載された具体例に対してのみ詳細に説明したが、本発明の技術思想範囲内で、多様な変形及び修正が可能であることは、当業者にとって明らかであり、このような変形及び修正が添付された特許請求範囲に属することは当然なものである。
【図面の簡単な説明】
【００７９】
【図１】本発明に係るセラミックフィルターの概略的な斜視図である。
【図２】本発明に係るセラミックフィルターの簡略な製造工程図である。
【図１】
2009532310.tif 000005
【図２】
2009532310.tif 000006
【国際調査報告】
2009532310.tif 000007
2009532310.tif 000008